[ 5 ] [ 1 ] ∼[ 3 ] 중 어느 하나 에 기재 된 고강 도 강판 의 제조 방법 으로서 , 강 소재 를 가열 하 고 , 이어서 , 마무리 압연 의 최종 패스 의 압 하 율 : 5 ％ 이상 15 ％ 이하 , 마무리 압연 출 측 온도 : 800 ℃ 이상 1000 ℃ 이하 로 하 는 열간 압연 을 행하 고 , 이어서 , 권 취 온도 : 600 ℃ 이하 에서 권 취하 고 , 이어서 , 냉간 압연 을 행하 고 , 이어서 , ( 1 ) 식 으로 정의 되 는 온도 를 Ta 온도 ( ℃), ( 2 ) 식 으로 정의 되 는 온도 를 Tb 온도 ( ℃) 로 할 때 , 가열 온도 : 720 ℃ 이상 Ta 온도 이하 에서 10 s 이상 보 열 ( retaining heat ) 한 후 , 당해 가열 온도 이하 600 ℃ 이상 까지 의 평균 냉각 속도 : 10 ℃/ s 이상 으로 하 고 , 냉각 정지 온도 : ( Tb 온도 － 100 ℃) 이상 Tb 온도 이하 까지 냉각 한 후 , 재 가 열 온도 : A 이상 560 ℃ 이하 ( A : 350 ℃≤ A ≤ 450 ℃ 를 충족 하 는 임의 의 온도 ( ℃)) 까지 재 가열 한 후 , 보존 유지 온도 ( A ) : 350 ℃ 이상 450 ℃ 이하 에서 10 s 이상 보존 유지 의 어닐링 을 행하 는 고강 도 강판 의 제조 방법 .